(57)【特許請求の範囲】
【請求項１】
ポリブチレンテレフタレート樹脂（Ａ）６０〜９０質量部に熱可塑性エラストマー４０〜１０質量部を配合した樹脂組成物に対して、シリコーン化合物（Ｅ）０．３〜５質量部、カルボジイミド化合物（Ｆ）０．１〜５質量部配合したポリエステル樹脂組成物であって、熱可塑性エラストマーが、変性オレフィン系エラストマー（Ｂ）を含み、さらに任意選択的に、結晶性ポリエステルエラストマー（Ｃ）もしくはコアシェル型エラストマー（Ｄ）を含むか、または結晶性ポリエステルエラストマー（Ｃ）及びコアシェル型エラストマー（Ｄ）の両方を含むこと、変性オレフィン系エラストマー（Ｂ）、結晶性ポリエステルエラストマー（Ｃ）及びコアシェル型エラストマー（Ｄ）の配合割合が（（Ｂ）＋（Ｃ））≧（Ｄ）であること、及び変性オレフィン系エラストマー（Ｂ）が、無水マレイン酸またはメタクリル酸グリシジル０．０１〜１５質量％を共重合したエチレン共重合体から選択される一種以上のエチレン系樹脂であることを特徴とするポリエステル樹脂組成物。
【請求項２】
ポリブチレンテレフタレート樹脂（Ａ）の固有粘度が０．６５〜０．８５ｄＬ／ｇであり、かつノッチ付きシャルピー衝撃値が１０ｋＪ／ｍ２以上であることを特徴とする請求項１に記載のポリエステル樹脂組成物。
【請求項３】
結晶性ポリエステルエラストマー（Ｃ）が、芳香族ジカルボン酸と脂肪族又は脂環族ジオールとから構成される結晶性ポリエステルからなるハードセグメントと、脂肪族ポリエーテル、脂肪族ポリエステル及び脂肪族ポリカーボネートから選ばれる少なくとも１種のソフトセグメントとを含有し、前記ソフトセグメント成分の含有量が１０〜８５質量％であることを特徴とする請求項１または２に記載のポリエステル樹脂組成物。
【請求項４】
紫外線照射試験においてクラックが発生しないことを特徴とする請求項１〜３のいずれかに記載のポリエステル樹脂組成物。
【請求項５】
請求項１〜４のいずれかに記載のポリエステル樹脂組成物からなることを特徴とする自動車外装用成型品。
【発明の詳細な説明】
【技術分野】
【０００１】
本発明は、ポリブチレンテレフタレート（ＰＢＴ）樹脂の優れた物性、耐熱性、耐薬品性を損なうことなく、柔軟でかつ成形性、耐衝撃性と耐候性に優れたポリエステル樹脂組成物に関し、特に、土砂等の付着による汚染が少なく自動車の外装部品に使用するクリップや穴ふさぎ部品として極めて有用であるポリエステル樹脂組成物に関する。
【背景技術】
【０００２】
ＰＢＴは広く自動車用途に使用されているが、その非強化成型品は耐衝撃性が不足している。また、ＰＢＴ骨格を持つ共重合エラストマーは、価格が高い欠点があるだけでなく、共重合ポリマー故に耐候性や耐熱性に劣る。ポリカーカーボネート樹脂も一定の耐衝撃性、柔軟性、耐薬品性が設計できるが、耐候性に極めて劣るため耐候性が必要な自動車外装部品としての特性が満たすことができない場合がある。
【０００３】
特許文献１では、ポリエステルブロック共重合体とＰＢＴと相溶化材の組み合わせで薄肉成型用のポリエステル共重合体樹脂組成物が開示されている。この樹脂組成物は、低温環境で衝撃耐性が高く、成型性に優れるが、ブロック共重合体の比率が高いため材料コストは高く、融点も低いため耐熱性に劣る。
【０００４】
特許文献２では、ＰＢＴまたはＰＢＴ共重合体とポリエステルエラストマーに安定剤と一定量のコアシェル型エラストマーを添加したポリブチレンテレフタレート樹脂組成物が開示されている。この樹脂組成物は、柔軟で加水分解性を改良されているが、ポリエステルエラストマーの比率が高いためホコリや土砂の付着性が高くなる。
【０００５】
特許文献３では、ＰＢＴにポリエステルエラストマーと３つ以上の官能基を有する多官能性化合物を配合した流動性、強靭性に優れた樹脂組成物が開示されている。この樹脂組成物は、エラストマー成分にポリエステルエラストマーか変性オレフィン系エラストマーを選択している。これらのエラストマーは、極性が高いため土砂やほこりの付着性が高い。
【０００６】
特許文献４および５では、バンパーやフェンダーを取り付ける組み付け機構が開示されているが、ここで重要な機構として組み付け用のクリップがある。クリップは外装材の組み付けに使用されており、耐候性や耐薬品性が必要な上に、土砂やホコリの付着を低減できれば品質として好ましいが、そのための具体的な樹脂組成は何ら教示されていない。
【先行技術文献】
【特許文献】
【０００７】
【特許文献１】特開２０１２−１２６８３２号公報
【特許文献２】特開２００９−２６３６４８号公報
【特許文献３】特開２００９−１７３８９９号公報
【特許文献４】特開２００２−３０８１５０号公報
【特許文献５】特開２０１３―１１２２２４号公報
【発明の概要】
【発明が解決しようとする課題】
【０００８】
本発明は、上述の従来技術の現状に鑑み創案されたものであり、その目的は、ＰＢＴ樹脂の優れた物性、耐熱性、耐薬品性、特に表面エネルギーから低汚染性を損なうことなく、柔軟で成形性に優れかつ汚染されにくいポリエステル樹脂組成物を提供することにある。特に本発明は、土砂やホコリなど水分を介して付着する汚染に強く、汚染したとしてもふき取りですぐ取れる特性やＰＢＴ樹脂の良好な耐薬品性や耐候性を損なわない配合設計のために自動車外装部品やその留め具、クリップとして極めて有用であるポリエステル樹脂組成物を提供する。
【課題を解決するための手段】
【０００９】
本発明者は、上記目的を達成するために鋭意検討した結果、ＰＢＴ樹脂に独自の配合割合でエラストマーを添加することによって柔軟化し、エラストマー配合については結晶性ポリエステルエラストマー、変性オレフィン系エラストマー、及び／またはコアシェル型エラストマーの配合に応じてシリコーン化合物を添加し、カルボジイミド化合物を添加することによって耐薬品性や耐候性を落とさずに弾性率をよく下げるだけでなく水に対する親和性も制御して汚染性を低減できることを見出し、本発明の完成に至った。
【００１０】
即ち、本発明は、以下の（１）〜（５）の構成を有するものである。
（１）ポリブチレンテレフタレート樹脂（Ａ）６０〜９０質量部に熱可塑性エラストマー４０〜１０質量部を配合した樹脂組成物に対して、シリコーン化合物（Ｅ）０．３〜５質量部、カルボジイミド化合物（Ｆ）０．１〜５質量部配合したポリエステル樹脂組成物であって、熱可塑性エラストマーが、変性オレフィン系エラストマー（Ｂ）を含み、さらに任意選択的に、結晶性ポリエステルエラストマー（Ｃ）もしくはコアシェル型エラストマー（Ｄ）を含むか、または結晶性ポリエステルエラストマー（Ｃ）及びコアシェル型エラストマー（Ｄ）の両方を含むこと、変性オレフィン系エラストマー（Ｂ）、結晶性ポリエステルエラストマー（Ｃ）及びコアシェル型エラストマー（Ｄ）の配合割合が（（Ｂ）＋（Ｃ））≧（Ｄ）であること、及び変性オレフィン系エラストマー（Ｂ）が、無水マレイン酸またはメタクリル酸グリシジル０．０１〜１５質量％を共重合したエチレン共重合体から選択される一種以上のエチレン系樹脂であることを特徴とするポリエステル樹脂組成物。
（２）ポリブチレンテレフタレート樹脂（Ａ）の固有粘度が０．６５〜０．８５ｄＬ／ｇであり、かつノッチ付きシャルピー衝撃値が１０ｋＪ／ｍ２以上であることを特徴とする（１）に記載のポリエステル樹脂組成物。
（３）結晶性ポリエステルエラストマー（Ｃ）が、芳香族ジカルボン酸と脂肪族又は脂環族ジオールとから構成される結晶性ポリエステルからなるハードセグメントと、脂肪族ポリエーテル、脂肪族ポリエステル及び脂肪族ポリカーボネートから選ばれる少なくとも１種のソフトセグメントとを含有し、前記ソフトセグメント成分の含有量が１０〜８５質量％であることを特徴とする（１）または（２）に記載のポリエステル樹脂組成物。
（４）紫外線照射試験においてクラックが発生しないことを特徴とする（１）〜（３）のいずれかに記載のポリエステル樹脂組成物。
（５）（１）〜（４）のいずれかに記載のポリエステル樹脂組成物からなることを特徴とする自動車外装用成型品。
【発明の効果】
【００１１】
本発明のポリエステル樹脂組成物は、柔軟で耐加水分解性と耐候性に優れるだけでなく、土砂や汚染おいて付着が少なく、汚れてもすぐふき取ることのできる意匠性の高さを持つことから、自動車外装部材や外装鋼板や外装樹脂成型品の取り付けに有用なクリップなどのプラスチック成型品として好適に使用することができる。
【図面の簡単な説明】
【００１２】
【図１】図１は、実施例１と比較例６の樹脂の耐候試験後の表面状態の拡大写真を示す。
【発明を実施するための形態】
【００１３】
以下、本発明のポリエステル樹脂組成物について詳述する。
本発明のポリエステル樹脂組成物は、ポリブチレンテレフタレート樹脂（Ａ）に特定の熱可塑性エラストマー（（Ｂ）、（Ｃ）及び／又は（Ｄ））を特定の配合割合で配合した樹脂組成物に対して、シリコーン化合物（Ｅ）を必要に応じて配合し、かつカルボジイミド化合物（Ｆ）を配合したものであることを特徴とする。
【００１４】
ポリブチレンテレフタレート樹脂（Ａ）は、公知の重縮合法や開環重合法などにより製造することができ、バッチ重合および連続重合のいずれでもよい。エステル交換反応や直接重合も適用できる。カルボキシル末端基量を少なくでき、流動性を制御できる観点から連続重合が好ましく、コスト面からは直接重合が好ましい。成分と構成に関しては、少なくともテレフタル酸またはそのエステル形成誘導体である低級アルコールエステルなどを含むジカルボン酸成分と、少なくとも炭素数４のアルキレングリコール（１，４−ブタンジオール）又はそのエステル形成誘導体を含むグリコール成分とを重縮合して得られることが好ましい。ポリブチレンテレフタレート樹脂（Ａ）は、ホモポリブチレンテレフタレート樹脂に限らず、ブチレンテレフタレート単位を８０モル％以上含有する共重合体であってもよい。
【００１５】
ポリブチレンテレフタレート樹脂（Ａ）は、通常は、１，１，２，２−テトラクロロエタン／フェノール＝１／１（質量比）の混合溶媒を用いて、温度３０℃で測定した固有粘度（ＩＶ）が０．６５〜０．８５ｄｌ／ｇであることが好ましい。固有粘度の上限はより好ましくは０．８３ｄｌ／ｇ、さらに好ましくは０．８０ｄｌ／ｇ、下限はより好ましくは０．６８ｄｌ／ｇ、さらに好ましくは０．７０ｄｌ／ｇである。固有粘度が上記範囲未満のものを用いると樹脂組成物の機械的強度が低下し、逆に上記範囲より大きいものを用いると流動性が悪く成型性を損なうおそれがある。また、ポリブチレンテレフタレート樹脂（Ａ）は、固有粘度を異にする２種類以上のものを併用して、上述の固有粘度となるように調整してもよい。
【００１６】
ポリブチレンテレフタレート樹脂（Ａ）は、流動性、耐加水分解性の観点からカルボキシル末端基量が３０ｍｅｑ／ｋｇ以下であることが好ましい。カルボキシル末端基量は、ポリブチレンテレフタレート樹脂を粉砕し、ベンジルアルコール中２００℃で溶解後、０．０１Ｎの水酸化ナトリウム水溶液の滴定で求められる。
【００１７】
本発明のポリエステル樹脂組成物は、上述のポリブチレンテレフタレート樹脂（Ａ）に熱可塑性エラストマーが配合される。熱可塑性エラストマーは、変性オレフィン系エラストマー（Ｂ）、結晶性ポリエステルエラストマー（Ｃ）及びコアシェル型からなる群から選ばれる少なくとも１種が使用される。
【００１８】
変性オレフィン系エラストマー（Ｂ）は、無水マレイン酸またはメタクリル酸グリシジル０．０１〜１５質量％を共重合したエチレン共重合体であることが好ましい。さらにはエチレン（共）重合体に無水マレイン酸またはメタクリル酸グリシジル０．０１〜１５質量％、好ましくは０．０１〜１０質量％を共重合した変性エチレン共重合体であることが好ましい。これらは従来公知の方法で製造することが可能であり、通常の共重合により製造する方法でも、グラフト共重合により製造する方法でもよい。
【００１９】
また、変性オレフィン系エラストマー（Ｂ）は、未変性のエチレン共重合体と変性エチレン共重合体から選択される一種または二種以上で使用されてもよい。使用される少なくとも一種のガラス転移温度が−３０℃以下であることが−３０℃以下の低温での耐衝撃性の向上に好ましい。
【００２０】
結晶性ポリエステルエラストマー（Ｃ）は、芳香族ジカルボン酸と脂肪族又は脂環族ジオールとから構成された結晶性ポリエステルからなるハードセグメントと、脂肪族ポリエーテル、脂肪族ポリエステル及び脂肪族ポリカーボネートからなる群から選択される少なくとも１種のソフトセグメントとを主たる（７０質量％以上）構成成分とすることが好ましく、前記ソフトセグメント成分の含有量が１０〜８５質量％であることが好ましい。
【００２１】
結晶性ポリエステルエラストマー（Ｃ）において、ハードセグメントのポリエステルを構成する芳香族ジカルボン酸は通常の芳香族ジカルボン酸が広く用いられ、特に限定されないが、主たる芳香族ジカルボン酸としてはテレフタル酸又はナフタレンジカルボン酸であることが望ましい。その他の酸成分としては、ジフェニルジカルボン酸、イソフタル酸、５−ナトリウムスルホイソフタル酸などの芳香族ジカルボン酸、シクロヘキサンジカルボン酸、テトラヒドロ無水フタル酸などの脂環族ジカルボン酸、コハク酸、グルタル酸、アジピン酸、アゼライン酸、セバシン酸、ドデカン二酸、ダイマー酸、水添ダイマー酸などの脂肪族ジカルボン酸などが挙げられる。これらは樹脂の融点を大きく低下させない範囲で用いられ、その量は全酸成分の３０モル％未満、好ましくは２０モル％未満である。
【００２２】
また、結晶性ポリエステルエラストマー（Ｃ）において、ハードセグメントのポリエステルを構成する脂肪族又は脂環族ジオールは、一般の脂肪族又は脂環族ジオールが広く用いられ、特に限定されないが、主として炭素数２〜８のアルキレングリコール類であることが望ましい。具体的にはエチレングリコール、１，３−プロピレングリコール、１，４−ブタンジオール、１，６−ヘキサンジオール、１，４−シクロヘキサンジメタノールなどが挙げられる。１，４−ブタンジオール及び１，４−シクロヘキサンジメタノールが最も好ましい。
【００２３】
上記のハードセグメントのポリエステルを構成する成分としては、ブチレンテレフタレート単位あるいはブチレンナフタレート単位よりなるものが物性、成形性、コストパフォーマンスの点で好ましい。
【００２４】
また、結晶性ポリエステルエラストマー（Ｃ）において、ハードセグメントを構成するポリエステルとして好適な芳香族ポリエステルは、通常のポリエステルの製造法に従って容易に得ることができる。また、かかるポリエステルは、数平均分子量１００００〜４００００を有するものが好ましい。
【００２５】
結晶性ポリエステルエラストマー（Ｃ）において、ソフトセグメント成分である脂肪族ポリエーテルは、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体、エチレンオキシドとテトラヒドロフランの共重合体などのポリ（アルキレンオキシド）グリコールなどが挙げられる。
【００２６】
上記脂肪族ポリエーテルの中でも、ポリ（テトラメチレンオキシド）グリコール、ポリ（プロピレンオキシド）グリコールのエチレンオキシド付加物、エチレンオキシドとテトラヒドロフランの共重合体グリコールが好ましく、より好ましくは、ポリ（テトラメチレンオキシド）グリコール、ポリ（プロピレンオキシド）グリコールのエチレンオキシド付加物である。また、これらのソフトセグメントの数平均分子量としては、共重合された状態において３００〜６０００程度であることが好ましい。
【００２７】
結晶性ポリエステルエラストマー（Ｃ）のソフトセグメントの共重合量は１０〜８５質量％が好ましく、より好ましくは２０〜８５質量％である。
【００２８】
結晶性ポリエステルエラストマー（Ｃ）は、従来公知の方法で製造できる。例えば、ジカルボン酸の低級アルコールジエステル、過剰量の低分子量グリコール、およびソフトセグメント成分を触媒の存在下エステル交換反応せしめ、得られる反応生成物を重縮合する方法、ジカルボン酸と過剰量のグリコールおよびソフトセグメント成分を触媒の存在下エステル化反応せしめ、得られる反応生成物を重縮合する方法を採用することができる。
【００２９】
コアシェル型エラストマー（Ｄ）は、コアシェル構造を有するエラストマーであればよく、例えばコア層およびシェル層のうち、いずれか一方をゴム成分（軟質成分）で構成し、他方の成分を硬質成分で構成しているものが挙げられる。コアシェル型エラストマー（Ｄ）は、通常、ゴム成分で構成されたコア層と、このコア層を被覆又は包含する硬質樹脂（ガラス状樹脂など）で構成されたシェル層とを備えた多層構造を有している場合が多い。
【００３０】
コアシェル型エラストマー（Ｄ）は、樹脂組成物の耐衝撃性改良の点からはブタジエン成分含有ゴム、ブチルアクリレート成分含有ゴム、シリコーン系ゴムから選ばれるゴムをコア層とし、その周囲にアクリル酸エステル、メタクリル酸エステル、芳香族ビニル化合物から選ばれる単量体をグラフト重合して形成されたシェル層からなるコアシェル型エラストマーが特に好ましい。
【００３１】
コアシェル型エラストマーの例としては、メチルメタクリレート−ブタジエン−スチレン重合体（ＭＢＳ）、メチルメタクリレート−アクリロニトリル−ブタジエン−スチレン重合体（ＭＡＢＳ）、メチルメタクリレート−ブタジエン重合体（ＭＢ）、メチルメタクリレート−アクリルゴム重合体（ＭＡ）、メチルメタクリレート−アクリルゴム−スチレン重合体（ＭＡＳ）、メチルメタクリレート−アクリル・ブタジエンゴム共重合体、メチルメタクリレート−アクリル・ブタジエンゴム−スチレン共重合体、メチルメタクリレート−（アクリル・シリコーンＩＰＮ（ＩＮＴＥＲＰＥＮＥＴＲＡＴＩＮＧ  ＰＯＬＹＭＥＲ  ＮＥＴＷＯＲＫ）ゴム）重合体等が挙げられる。これらのゴム性重合体は、１種を単独で用いても２種以上を併用してもよい。
【００３２】
コアシェル型エラストマー（Ｄ）のコア層（ゴム成分）のガラス転移温度は、低温でも効果を得るために０℃未満が好ましく、さらに好ましくは−２０℃以下、さらに好ましくは−３０℃以下である。
【００３３】
シェル層は、例えば硬質樹脂成分で構成でき、一般的にはビニル系重合体で構成できる。ビニル系重合体は、芳香族ビニル単量体（スチレン、α−メチルスチレンなど）、シアン化ビニル単量体（例えば、（メタ）アクリロニトリルなど）、メタクリル酸エステル系単量体、及びアクリル酸エステル単量体の中から選ばれた少なくとも１種の単量体の単独又は共重合体で構成できる。メタクリル酸エステル系単量体としては、例えば、アルキルメタクリレート（例えば、メチルメタクリレート、エチルメタクリレート、プロピルメタクリレート、ブチルメタクリレート、ヘキシルメタクリレート、２−エチルヘキシルメタクリレートなどの炭素数１〜２０のアルキルメタクリレート、好ましくは炭素数１〜１０のアルキルメタクリレート、さらに好ましくは炭素数１〜６のアルキルメタクリレート）、アリールメタクリレート（フェニルメタクリレートなど）、シクロアルキルメタクリレート（シクロへキシルメタクリレートなど）などが例示できる。アクリル酸エステル単量体としては、前記コア層のアクリル酸エステルが例示できる。ビニル系重合体は、メタクリル系モノマー、芳香族ビニル系モノマーから選択された少なくとも１種［特に、少なくともメチルメタクリレートなど）］を重合成分とする重合体である場合が多い。なお、シェル層を構成するビニル系重合体は、前記と同様の架橋性モノマーとの共重合体であってもよい。
【００３４】
シェル層のガラス転移温度は、取り扱いや耐熱性の観点から３０℃以上が好ましく、さらに好ましくは５０℃以上、さらに好ましくは７０℃以上である。
【００３５】
コアシェル型エラストマー（Ｄ）の平均粒子径は、例えば０．０５〜１０μｍが好ましく、さらに好ましくは０．０５〜５μｍ、さらにより好ましくは０．１〜３μｍである。コアシェル型エラストマー（Ｄ）のコア層（ゴム層）とシェル層とは、通常、グラフト結合によって結合しており、このグラフト結合は、必要により、コア層（ゴム層）の重合成分にシェル層と反応するグラフト交差剤を添加して、ゴム層に反応基を与えた後、シェル層を形成させることによって得ることができる。
【００３６】
なお、コアシェル型エラストマー（Ｄ）は、慣用の方法（乳化重合法、シード重合法、マイクロサスペンジョン重合法、懸濁重合法など）により調製したものを用いてもよく、市販品を使用してもよく、具体的にはロームアンドハースジャパン（株）からの商品「パラロイドＥＸＬ−２６２０」などを入手して使用することができる。
【００３７】
本発明のポリエステル樹脂組成物は、耐衝撃性および柔軟性の面から、ポリブチレンテレフタレート樹脂（Ａ）６０〜９０質量部に対して、変性オレフィン系エラストマー（Ｂ）、結晶性ポリエステルエラストマー（Ｃ）及びコアシェル型エラストマー（Ｄ）から選ばれる少なくとも１種のエラストマーから選択される熱可塑性エラストマー４０〜１０質量部が配合される。熱可塑性エラストマーが１０質量部未満であると目的の耐衝撃性、柔軟性を得ることができず、４０質量部よりも多くなると成型性が悪くなるため好ましくない。
【００３８】
さらに、本発明のポリエステル樹脂組成物は、上記のポリブチレンテレフタレート樹脂（Ａ）に熱可塑性エラストマーを配合した樹脂組成物に対して、シリコーン化合物（Ｅ）０〜５質量％及びカルボジイミド化合物（Ｆ）０．１〜５質量％が配合される。
【００３９】
シリコーン化合物（Ｅ）は、例えば以下に示す（ｉ）〜（ｉｉｉ）から選択されることが好ましい。
【００４０】
（ｉ）側鎖にＯＨ基を持つシリコーン化合物であって、下記一般式（Ｉ）で表されるもの：
0006405954.tif 000002
（式（Ｉ）中、Ｒ１およびＲ２はアルキル基、ＥＯはエチレンオキサイド、ＰＯはプロピレンオキサイドを表す。）
【００４１】
（ｉｉ）３０質量％以上のシリコーン化合物をグラフトした結晶性樹脂反応性ポリオルガノシロキサンを熱可塑性の結晶性樹脂にグラフト重合することによって得られるもの。なお、前記結晶性樹脂としては、各種のポリエチレン樹脂、エチレン／オレフィン系樹脂等が好ましいが、これに限定されるものではない。
【００４２】
（ｉｉｉ）ポリアミド樹脂と反応する極性基を持つシリコーン化合物ポリオルガノシロキサンの両末端または片末端にポリアミド樹脂と反応するアミノ基、水酸基、カルボキシル基、酸無水物基、エポキシ基等の極性基を含有するシリコーン化合物。
【００４３】
本発明のポリエステル樹脂組成物におけるシリコーン化合物（Ｅ）の配合量は、ポリブチレンテレフタレート樹脂（Ａ）と熱可塑性エラストマー（（Ｂ）＋（Ｃ）＋（Ｄ））の合計量を１００質量部とすると、０〜５質量部が好ましい。より好ましくは変性オレフィン系エラストマー（Ｂ）、結晶性ポリエステルエラストマー（Ｃ）及びコアシェル型エラストマー（Ｄ）の配合割合が（（Ｂ）＋（Ｃ））≧（Ｄ）の場合、シリコーン化合物（Ｅ）が０．３〜５質量部、（（Ｂ）＋（Ｃ））＜（Ｄ）の場合、シリコーン化合物（Ｅ）が０．３質量部未満である。変性オレフィン系エラストマー（Ｂ）および結晶性ポリエステルエラストマー（Ｃ）はコアシェル型エラストマー（Ｄ）に対して水への親和性が高く、熱可塑性エラストマー中の（Ｂ）及び（Ｃ）成分の比率を上げすぎると水を媒体とした汚染が大きくなり、それを防ぐために多くのシリコーン化合物（Ｅ）が添加されることが好ましい。一方、熱可塑性エラストマー中のコアシェル型エラストマー（Ｄ）の比率が高い場合は、シリコーン化合物（Ｅ）の添加は少ないほうが物性的に良好でかつ必要な耐汚染性を付与できる可能性がある。
【００４４】
シリコーン化合物（Ｅ）がシリコーン化合物をグラフトした結晶性樹脂である場合、シリコーン化合物（Ｅ）とＰＢＴ樹脂との相溶性を改良するため、相溶化剤を添加しても良い。結晶性樹脂がポリエチレン樹脂の場合、相溶化剤として変性ポリエチレン系樹脂の添加が好ましく、変性オレフィン系エラストマー（Ｂ）はこの相溶化剤に該当する。
【００４５】
カルボジイミド化合物（Ｆ）は、１分子内に−Ｎ＝Ｃ＝Ｎ−の構造を２つ以上有するカルボジイミドであり、脂肪族系カルボジイミド、脂環族系カルボジイミド、芳香族系カルボジイミドやこれらの構造の共重合体などが挙げられる。
【００４６】
カルボジイミド化合物（Ｆ）は、例えば、ジイソシアネート化合物の脱二酸化炭素反応により作製されるが、使用できるジイソシアネートとしては、４，４−ジフェニルメタンジイソシアネート、４，４−ジフェニルジメチルメタンジイソシアネート、１，３−フェニレンジイソシアネート、１，４−フェニレンジイソシアネート、２，４−トリレンジイソシアネート、２，６−トリレンジイソシアネート、１，５−ナフチレンジイソシアネート、ヘキサメチレンジイソシアネート、ジシクロヘキシルメタンジイソシアネート、シクロヘキサン−１，４−ジイソシアネート、キシリレンジイソシアネート、イソホロンジイソシアネート、メチルシクロヘキサンジイソシアネート、テトラメチルキシリレンジイソシアネート、１，３，５−トリイソプロピルフェニレン−２，４−ジイソシアネートなどを単独又は二種以上を共重合させて使用することができる。また、分岐構造を導入したり、カルボジイミド基やイソシアネート基以外の官能基を共重合により導入したりしても良い。さらに末端のイソシアネートの一部もしくは全部を封鎖させることにより、重合度の制御および、末端イソシアネートを封鎖できる。末端封鎖剤としては、フェニルイソシアネート、トリスイソシアネート、ジメチルフェニルイソシアネート、シクロヘキシルイソシアネート、ブチルイソシアネート、ナフチルイソシアネートなどのモノイソシアネート化合物、−ＯＨ基、−ＣＯＯＨ基、−ＳＨ基、−ＮＨ−Ｒ（Ｒは水素原子またはアルキル基）などを有する化合物を用いることができる。
【００４７】
カルボジイミド化合物（Ｆ）のカルボジイミド基数は、安定性と取り扱い性の点で２〜５０が好ましく、より好ましくは５〜３０である。これらの重合度で、室温付近で固形であると、粉末化されて熱可塑性エラストマーとの混合時の作業性や相溶性に優れ、均一反応性、耐ブリードアウト性の点でも好ましい。
【００４８】
カルボジイミド化合物（Ｆ）は、ポリブチレンテレフタレート樹脂（Ａ）と熱可塑性エラストマー（（Ｂ）＋（Ｃ）＋（Ｄ））の合計量を１００質量部とすると、０．１〜５質量部配合することが好ましく、より好ましくは０．５〜５質量部、さらに好ましくは１〜４質量部である。配合量が上記範囲を超えると、柔軟性や、機械的特性、耐熱性、溶融粘度が低下するため好ましくない。また、上記範囲未満であると、組成物中の−Ｎ＝Ｃ＝Ｎ−量が少なくなり、耐加水分解性向上効果に劣るため好ましくない。
【００４９】
本発明の樹脂組成物には安定剤を添加することが好ましく、例えばヒンダードフェノール系酸化防止剤は好ましい。具体的には、３，５−ジ−ｔ−ブチル−４−ヒドロキシ−トルエン、ｎ−オクタデシル−β−（４’−ヒドロキシ−３’，５’−ジ−ｔ−ブチルフェニル）プロピオネート、テトラキス〔メチレン−３−（３’，５’−ジ−ｔ−ブチル−４’−ヒドロキシフェニル）プロピオネート〕メタン、１，３，５−トリメチル−２，４，６’−トリス（３，５−ジ−ｔ−ブチル−４−ヒドロキシベンジル）ベンゼン、カルシウム（３，５−ジ−ｔ−ブチル−４−ヒドロキシーベンジルーモノエチル−フォスフェート）、トリエチレングリコール−ビス〔３−（３−ｔ−ブチル−５−メチル−４−ヒドロキシフェニル）プロピオネート〕、ペンテリスリチル−テトラキス〔３−（３，５−ジ−ｔ−ブチルアニリノ）−１，３，５−トリアジン、３，９−ビス〔１，１−ジメチル−２−｛β−（３−ｔ−ブチル−４−ヒドロキシ−５−メチルフェニル）プロピオニルオキシ｝エチル〕２，４，８，１０−テトラオキサスピロ〔５，５〕ウンデカン、ビス〔３，３−ビス（４’−ヒドロキシ−３’−ｔ−ブチルフェニル）酪酸〕グリコールエステル、トリフェノール、２，２’−エチリデンビス（４，６−ジ−ｔ−ブチルフェノール）、Ｎ，Ｎ’−ビス〔３−（３，５−ジ−ｔ−ブチル−４−ヒドロキシフェニル）プロピオニル〕ヒドラジン、２，２’−オキサミドビス〔エチル−３−（３，５−ジ−ｔ−ブチル−４−ヒドロキシフェニル）プロピオネート〕、１，１，３−トリス（３’，５’−ジ−ｔ−ブチル−４’−ヒドロキシベンジル）−Ｓ−トリアジン−２，４，６（１Ｈ，３Ｈ，５Ｈ）−トリオン、１，３，５−トリス（４−ｔ−ブチル−３−ヒドロキシ−２，６−ジメチルベンジル）イソシアヌレート、３，５−ジ−ｔ−ブチル−４−ヒドロキシヒドロシンナミックアヒドトリエステルウイズ−１，３，５−トリス（２−ヒドロキシエチル）−Ｓ−トリアジン−２，４，６（１Ｈ，３Ｈ，５Ｈ）、Ｎ，Ｎ−ヘキサメチレンビス（３，５−ジ−ｔ−ブチル−４−ヒドロキシ−ヒドロシンナアミド）などを挙げることができる。これらの中でも特に、テトラキス〔メチレン−３−（３’，５’−ジ−ｔ−ブチル−４’−ヒドロキシフェニル）プロピオネート〕メタンのような分子量が５００以上のものが好ましい。
【００５０】
また、硫黄系酸化防止剤も安定剤として好ましい。具体的には、ジラウリル−３，３’−チオジプロピオン酸エステル、ジミリスチル−３，３’−チオジウロピオン酸エステル、ジステアリル−３，３’−チオジプロピオン酸エステル、ラウリルステアリル−３，３’−チオジプロピオン酸エステル、ジラウリルチオジプロピオネート、ジオクタデシルサルファイド、ペンタエリストリール−テトラ（β−ラウリル−チオプロピオネート）エステルなどを挙げることができる。これらの中でも特に、チオジプロピオンエステル系化合物が好ましい。
【００５１】
本発明に使用することができる安定剤は前述のものに限定されないし、他の複数の安定剤を同時に併用することも問題ない。安定剤は、ポリブチレンテレフタレート樹脂（Ａ）と熱可塑性エラストマー（（Ｂ）＋（Ｃ）＋（Ｄ））の合計量を１００質量部とすると、０．０１〜５質量部が好ましく、より好ましくは０．０５〜３質量部、さらに好ましくは０．１〜１．５質量部である。配合量が上記範囲未満では目的とする耐熱性改良効果が得られ難く、上記範囲を超えるとブリードアウトし外観が悪くなる可能性がある。
【００５２】
さらに、本発明のポリエステル樹脂組成物には、上記の安定剤以外に、本発明の効果を阻害させない範囲において、目的に応じて種々の添加剤を配合して組成物を得ることができる。添加剤としては、公知のヒンダードアミン系、トリアゾール系、ベンゾフェノン系、ベンゾエート系、ニッケル系、サリチル系等の光安定剤、帯電防止剤、滑剤、過酸化物等の分子調整剤、金属不活性剤、有機及び無機系の核剤、中和剤、制酸剤、防菌剤、蛍光増白剤、充填剤、難燃剤、難燃助剤、有機及び無機系の顔料などを添加することができる。これらの添加剤は合計で、ポリブチレンテレフタレート樹脂（Ａ）と熱可塑性エラストマー（（Ｂ）＋（Ｃ）＋（Ｄ））の合計量を１００質量部とすると、４０質量部以下の範囲で配合することが可能である。
【００５３】
本発明のポリエステル樹脂組成物の製造方法としては、本発明におけるポリブチレンテレフタレート樹脂（Ａ）と、変性オレフィン系エラストマー（Ｂ）、結晶性ポリエステルエラストマー（Ｃ）及びコアシェル型エラストマー（Ｄ）から選ばれる少なくとも１種のエラストマーとからなる樹脂組成物に対して、シリコーン化合物（Ｅ）、カルボジイミド化合物（Ｆ）などの各成分を所定の配合割合で配合した後に、溶融混錬すればよい。混合は、ヘンシェルミキサー、リボンブレンダー、Ｖ型ブレンダーなどが使用でき、溶融混錬は、バンバリーミキサー、ニーダー式加熱機、単軸もしくは二軸の溶融混錬押出機などを使用することができる。
【００５４】
本発明のポリエステル樹脂組成物の曲げ弾性率は、ＩＳＯ１７８に準じて測定される。本発明のポリエステル樹脂組成物の曲げ弾性率は、１．８ＧＰａ以下であることが好ましい。曲げ弾性率をこの範囲にすることにより、製品の柔軟性を得ることが期待できる。曲げ弾性率をこの範囲にするためには、ポリエステル樹脂組成物を上記の配合とすることが重要である。曲げ弾性率は、１．６ＧＰａ以下であることがより好ましく、１．５ＧＰａ以下であることがさらに好ましい。
【００５５】
本発明のポリエステル樹脂は、ＰＢＴをベースにすることで必要な耐候性を満たしつつ、変性オレフィン系エラストマー、結晶性ポリエステルエラストマーを配合することによって必要な耐衝撃性や柔軟性を得ている。さらに、それらのエラストマー配合比によって発現する表面特性を、ＰＢＴとエラストマーの配合に応じて特定のシリコーン化合物を必要に応じて添加するによってさらに制御し、耐衝撃性と低汚染性、耐候性を兼ね備えた樹脂組成物を提供することができる。
【００５６】
本発明のポリエステル樹脂組成物は、射出成型によって成型されることが好ましい。射出成型は溶融による熱可塑化、成型、冷却の効率に優れており、短時間で大量の成型品を生産することが可能である。形状デザインの自由度にも優れており、本発明のポリエステル樹脂の特性を最大限に引き出す形状設計をすることができる。
【００５７】
本発明のポリエステル樹脂組成物は、上述のように作製されているので、その成型品は柔軟で成形性に優れかつ汚染されにくく、汚染したとしてもふき取りですぐ取れる特性を持つ。従って、本発明のポリエステル樹脂組成物は、自動車外装部材やその留め具、クリップとして好適に使用することができる。
【実施例】
【００５８】
以下、実施例および比較例を用いて本発明を具体的に説明するが、本発明はもとより下記実施例によって制限を受けるものではなく、前後記の趣旨に適合しうる範囲で変更して実施することも可能であり、それらはいずれも本発明の技術的範囲に含まれる。なお、本明細書において各測定は、以下の方法に従った。
【００５９】
〔結晶性ポリエステルエラストマーの組成分析〕
熱可塑性ポリエステルエラストマーの組成は、重クロロホルム溶媒中でヴァリアン社製核磁気共鳴分析計（ＮＭＲ）ジェミニ−２００を用いて、１Ｈ−ＮＭＲ分析を行なってその積分比より決定した。
【００６０】
〔結晶性ポリエステルエラストマーの還元粘度〕
樹脂０．０５ｇを２５ｍＬの混合溶媒（フェノール／テトラクロロエタン＝６０／４０）に溶かし、オストワルド粘度計を用いて３０℃で測定した。
【００６１】
〔結晶性ポリエステルエラストマーの融点（Ｔｍ）〕
５０℃で１５時間減圧乾燥した樹脂を示差走査熱量計ＤＳＣ−５０（島津製作所製）を用いて室温から２０℃／分の昇温速度で測定し、融解による吸熱のピーク温度を融点とした。なお、測定試料は、アルミニウム製パン（ＴＡ  Ｉｎｓｔｒｕｍｅｎｔｓ社製、品番９００７９３．９０１）に１０ｍｇ計量し、アルミニウム製蓋（ＴＡ  Ｉｎｓｔｒｕｍｅｎｔｓ社製、品番９００７９４．９０１）で密封状態にして、アルゴン雰囲気で測定した。
【００６２】
〔曲げ弾性率〕
ＩＳＯ１８７に準拠して求めた。
【００６３】
〔シャルピー衝撃値〕
ＩＳＯ１７９に準拠して求めた（ノッチあり）。
【００６４】
〔水との接触角］
ＪＩＳ−Ｒ３２５７を参考にして、実施例、比較例の組成物を射出成型して作成した２ｍｍ厚の平板の試験片と水の接触角を協和界面科学（株）製ＦＡＣＥ自動接触角計ＣＡ−ＶＰ型を用いて測定した。５μｌの水滴を試験片表面に滴下し、３０秒後の水滴をカメラで撮影し、得られた画像から接触角を分度器で測定した。
【００６５】
〔汚染性］
水との接触角が７９度より低いものを濡れ性が高く汚染性が高い（×）と判定し、水との接触角が７９度以上のものを撥水性があり汚染性が低い（○）と判定した。
【００６６】
〔耐候性〕
岩崎電気株式会社製「スーパーＵＶテスター」を用いて、６３℃、結露なし、照射強度６０ｍＷ／ｃｍ２で５０時間処理したあとにマイクロスコープによる表面観察でクラック発生の有無を確認した。クラック発生したものは耐候性悪い（×）と判定し、クラック発生しないものは耐候性良好（○）と判定した。なお、実施例１と比較例６の樹脂の耐候性試験後の表面状態の拡大写真を図１に示す。
【００６７】
〔耐塩化カルシウム性〕
（ｉ）８０℃×９５％×４時間処理、（ｉｉ）２３℃飽和塩化カルシウム水溶液を塗布し３０分放置、（ｉｉｉ）１００℃×２時間処理、（ｉｖ）２３℃室温×１８時間静置。前述の（ｉ）〜（ｉｖ）を１サイクルとして１０サイクル処理を実施したあとに曲げ強度とクラック観察を実施した。曲げ強度の保持率が８０％以上でかつクラックがない場合に耐塩化カルシウム性良好（○）と判定し、曲げ強度保持率が８０％未満もしくは表面にクラックが発生した場合に耐塩化カルシウム性悪い（×）と判定した。
【００６８】
〔総合評価〕
シャルピー衝撃値が１０ｋＪ／ｍ２以上、曲げ弾性率が１．８ＧＰａ以下、水との接触角（○）、汚染性良好（○）、耐候性良好（○）、耐塩化カルシウム性良好（○）の条件のすべてを満たす場合に総合評価（○）とした。いずれかの条件を満たさない場合に総合評価（×）とした。
【００６９】
〔ポリブチレンテレフタレート樹脂（ＰＢＴ）（Ａ）〕
Ａ−１：１２００−２１１Ｅ  固有粘度＝０．６８、カルボキシル末端＝２１ｍｅｑ／ｋｇ（ＣＨＡＮＧ  ＣＨＵＮ  ＰＬＡＳＴＩＣＳ  ＣＯ．，ＬＴＤ．）
Ａ−２：１２００−２１１Ｍ  固有粘度＝０．８４、カルボキシル末端＝１２ｍｅｑ／ｋｇ（ＣＨＡＮＧ  ＣＨＵＮ  ＰＬＡＳＴＩＣＳ  ＣＯ．，ＬＴＤ．）
【００７０】
〔変性オレフィン系エラストマー（Ｂ）〕
Ｂ−１：ボンドファースト７Ｍ（住友化学工業社製  エチレン／アクリル酸メチル／グリシジルメタクリレート共重合体、ガラス転移温度―３３℃  ＧＭＡ含有量６％）
Ｂ−２：ボンドファースト７Ｌ（住友化学工業社製  エチレン／アクリル酸メチル／グリシジルメタクリレート共重合体、ガラス転移温度約―３３℃  ＧＭＡ含有量３％）
【００７１】
〔結晶性ポリエステルエラストマー（Ｃ）〕
ジメチルテレフタレート、１，４−ブタンジオール、及び数平均分子量が１０００のポリ（テトラメチレンオキシド）グリコールを原料として、表１に示す組成の結晶性ポリエステルエラストマー（Ｃ−１）、（Ｃ−２）を合成した。得られたポリエステルエラストマーの組成と各種物性を表１に示す。
【００７２】
【表１】
0006405954.tif 000003
【００７３】
〔コアシェル型エラストマー（Ｄ）〕
ロームアンドハース（株）製「パラロイドＥＸＬ２６２０」
【００７４】
〔シリコーン化合物（Ｅ）〕
東レダウコーニング（株）製「ＢＹ２７−２０２Ｈ」
【００７５】
〔カルボジイミド化合物（Ｆ−１）〕
４，４’−ジシクロヘキシルメタンジイソシアネート（以下ＨＭＤＩとも記載する）２６２ｇに、カルボジイミド化触媒として３−メチル−１−フェニル−２−フォスフォレン−１−オキシド（以下、カルボジイミド化触媒と略す）１．５ｇを加え、窒素をバブリングしながら、１８５℃で２８時間縮合反応させることにより、ＨＭＤＩ由来のポリカルボジイミド（Ｃ−１）（重合度＝２０、イソシアネート基含有率１．８％）を得た。
【００７６】
〔カルボジイミド化合物（Ｆ−２）〕
市販のポリカルボジイミド（日清紡ケミカル（株）製「ＨＭＶ−１５ＣＡ」）を使用した。
【００７７】
〔酸化防止剤〕
実施例、比較例の作成においてコンパウンド時にヒンダードフェノール系安定剤イルガノックス１０１０（ＢＡＳＦ社製）と硫黄系安定剤シーノックス４１２Ｓ（シプロ化成社製）をそれぞれ０．２質量部添加した。
【００７８】
〔離型剤、黒顔料〕
実施例、比較例の作成においてコンパウンド時に以下の離型剤０．６質量部、黒顔料マスター１．０質量部（カーボンブラックとして）を添加した。
離型剤：ＷＥ４０（クラリアント社製モンタン酸エステルワックス）
黒顔料：ＡＢＦ−Ｔ−９８０１（レジノカラー社製  カーボンブラックマスターバッチ）
【００７９】
〔実施例１，２、参考例３、実施例４，５、比較例１〜７〕
上記ポリブチレンテレフタレート樹脂（Ａ）、変性オレフィン系エラストマー（Ｂ）、結晶性ポリエステルエラストマー（Ｃ）、コアシェル型エラストマー（Ｄ）、シリコーン化合物（Ｅ）、カルボジイミド化合物（Ｆ）、酸化防止剤、離型剤、黒顔料の各成分を表２に記載の配合比でドライブレンドし、３５ｍｍφ二軸押出機（東芝機械社製）を用いて、２４０〜２６０℃の温度設定で溶融混練してストランド状に押出し、水冷してペレタイザーでペレット化した。得られたペレットを１００℃にて５時間減圧乾燥しポリエステル樹脂組成物を得た。さらに、自動車外装に既に使用されている素材および銘柄として、比較例５として東洋紡（株）製の耐衝撃ポリアミド「グラマイドＴＹ１０２ＮＤ」、比較例６としてポリプラスチックス（株）製の耐衝撃改良ポリアセタール樹脂「ジュラコン  ＦＴ−２０」、比較例７として三菱エンジニアリングプラスチック（株）製のポリカーボネート樹脂「ユーピロン  Ｓ−２０００」を用意した。これらの評価結果を表２に示す。
【００８０】
【表２】
0006405954.tif 000004
【００８１】
表２の結果から明らかなように、実施例１，２、参考例３、実施例４，５のポリエステル樹脂組成物は、柔軟でシャルピー衝撃値が高いだけでなく、水との接触角、汚染性、耐候性、耐塩化カルシウム性に優れる。それに対して比較例１〜４の組成は、上述のいずれかの項目において実施例より劣る結果となっている。また、自動車外装に既に使用されている素材および銘柄に対応する非ポリエステル素材である比較例５〜７において、ポリアミド（比較例５）は耐塩化カルシウム性が悪く、耐衝撃改良ポリアセタール（比較例６）、ポリカーボネート（比較例７）は、耐候性が悪く、実施例に劣る結果となっている。
【産業上の利用可能性】
【００８２】
本発明のポリエステル樹脂組成物は、柔軟で、耐加水分解性と耐候性に優れるだけでなく、土砂や汚染おいて付着が少なく、汚れてもすぐふき取ることのできる意匠性の高い特性を有することから、自動車外装部材や外装鋼板や外装樹脂成型品の取り付けに有用なクリップなどのプラスチック成型品として好適に使用することができる。
【図１】
0006405954.tif 000005